СПОСОБ ОЧИСТКИ ЭЛЕКТРОЛИТА ХРОМИРОВАНИЯ ОТ ПРИМЕСЕЙ КАТИОНОВ ЖЕЛЕЗА И МЕДИ (ВАРИАНТЫ)

1. Способ очистки электролита хромирования на основе хромового ангидрида и серной кислоты от катионов железа и меди, отличающийся тем, что: электролит разбавляют дистиллированной водой до концентрации хромового ангидрида 2-10 г/л, полученный раствор нагревают до температуры 70-120°С и выдерживают в этом диапазоне температур 1-30 мин для протекания реакции гидролиза соединений трехвалентного железа и выпадения в осадок хроматов и гидроксохроматов железа и меди, затем горячий раствор фильтруют, и фильтрат разбавляют дистиллированной водой до концентрации хромового ангидрида 0,5-2 г/л, нагревают до температуры 70-120°С и выдерживают в этом диапазоне температур 1-30 мин для протекания реакции гидролиза соединений трехвалентного железа, и фильтруют горячий раствор от выпавшего осадка, после чего горячий очищенный разбавленный раствор хромовой кислоты подвергается концентрированию в выпарной установке под уменьшенным давлением с использованием работы теплового насоса.
2. Способ очистки электролита хромирования на основе хромового ангидрида и серной кислоты от катионов железа и меди, отличающийся тем, что: электролит разбавляют дистиллированной водой до концентрации хромового ангидрида 50-10 г/л, нагревают до температуры 70-100°С и выдерживают при выбранной температуре 1-30 мин, горячий раствор фильтруют, в охлажденный до комнатной температуры профильтрованный раствор вводят порциями при перемешивании раствор пероксида водорода до достижения значения рН в интервале 1,5-4,0, обеспечивающего требуемую степень очистки раствора от катионов железа и меди, раствор подогревают до кипения для коагуляции осадка и разложения остатка пероксида водорода и фильтруют в горячем состоянии, очищенный разбавленный раствор хромовой кислоты подвергается концентрированию в выпарной установке под уменьшенным давлением с использованием работы теплового насоса, сконцентрированный раствор далее подвергается анодной проработке (электролизу) для окисления избыточного количества трехвалентного хрома в шестивалентный хром, в случае слабо загрязненных электролитов хромирования пероксид водорода добавляется к загрязненному электролиту без его предварительного разбавления.
3. Способ очистки электролита хромирования на основе хромового ангидрида и серной кислоты от катионов железа и меди, отличающийся тем, что: в электролит вводят порциями при перемешивании раствор гидразина или гидроксиламина до достижения значения рН в интервале 1,5-4,0, обеспечивающего требуемую степень очистки раствора от катионов железа и меди, после чего раствор нагревают для завершения реакции и коагуляции осадка гидроксида трехвалентного железа, хроматов и гидроксохроматов трехвалентного железа и двухвалентной меди и фильтруют, остатки не прореагировавшего гидразина или гидроксиламина удаляют 3-30 мас.% раствором пероксида водорода, которого добавляют в количестве равном 1-5 мл/л, электролит нагревают и фильтруют, очищенный раствор хромовой кислоты подвергается анодной проработке для окисления избыточного количества трехвалентного хрома в шестивалентный хром.
4. Способ очистки электролита хромирования на основе хромового ангидрида и серной кислоты от катионов железа и меди, отличающийся тем, что: объем электролита хромирования уменьшают за счет нагревания в 1,5-3,0 раза, после чего в электролит хромирования небольшими порциями при нагревании и перемешивании добавляют один из следующих восстановителей - метанол, этиленгликоль, глицерин, формальдегид, муравьиная кислота, щавелевая кислота, глюкоза или сахароза, после чего при достижении требуемого значения рН из интервала 1,5-4,0 добавление восстановителя прекращают, и электролит нагревают до кипения для завершения реакции и коагуляции осадка, содержащего катионы железа и меди, далее электролит разбавляют дистиллированной водой до первоначального объема и перемешивают, выпавший осадок отфильтровывают, а фильтрат подвергают анодной обработке для полного окисления возможных остаточных количеств восстановителя и снижения концентрации трехвалентного хрома до уровня, необходимого для проведения процесса хромирования, при этом в качестве нерастворимых анодов используются свинцовые аноды, покрытые слоем диоксида свинца, а в случае недостаточной устойчивости свинцовых анодов для окисления возможных остаточных количеств восстановителя и катионов трехвалентного хрома необходимо использовать нерастворимые аноды из платинированного титана.